(57)【要約】      （修正有）【課題】吸収型近赤外線フィルタ、および前記吸収型近赤外線フィルタを含むイメージセンサを提供する。【解決手段】対向する第一表面１０ａおよび第二表面１０ｂを有する吸収型赤外線フィルタリング媒体１０と、吸収型赤外線フィルタリング媒体１０の第一表面１０ａの上に形成されており、赤外線を吸収する有機コート層１２と、有機コート層１２の吸収型赤外線フィルタリング媒体１０と反対する側の面に形成されている第一多層フィルム構造１４と、吸収型赤外線フィルタリング媒体１０の第二表面１０ｂの上に形成された第二多層フィルム構造１６とを含む、吸収型近赤外線フィルタ１を提供する。この吸収型近赤外線フィルタにより、入射光０度〜３０度の間の２つの赤外線の波長差を５ｎｍ以下までに減少させ、色収差の問題を有効に改善することができ、さらに、反射による赤外光ゴーストの問題を解決することができる。【選択図】図１Ａ
0003206578.tif 000002
【実用新案登録請求の範囲】
【請求項１】
対向する第一表面および第二表面を有する吸収型赤外線フィルタリング媒体と、
前記吸収型赤外線フィルタリング媒体の第一表面の上に形成されており、赤外線を吸収する有機コート層と、
前記有機コート層の前記吸収型赤外線フィルタリング媒体と反対する側の面に形成されている第一多層フィルム構造と、
前記吸収型赤外線フィルタリング媒体の第二表面の上に形成された第二多層フィルム構造と、を含む吸収型近赤外線フィルタ。
【請求項２】
前記吸収型赤外線フィルタリング媒体が、ホスフェート系赤外線フィルタリングガラスである、請求項１に記載の吸収型近赤外線フィルタ。
【請求項３】
前記ホスフェート系赤外線フィルタリングガラスが、Ｐ2Ｏ5およびＣｕＯを含む、請求項２に記載の吸収型近赤外線フィルタ。
【請求項４】
前記ホスフェート系赤外線フィルタリングガラスが、フルオロホスフェート系赤外線フィルタリングガラスである、請求項２に記載の吸収型近赤外線フィルタ。
【請求項５】
前記フルオロホスフェート系赤外線フィルタリングガラスが、
Ｐ2Ｏ5と、
ＣｕＯと、
ＡｌＦ3、ＮａＦ、ＭｇＦ2、ＣａＦ2、ＳｒＦ2およびＢａＦ2からなる群から選ばれる少なくとも一つのフッ化物と、を含む請求項４に記載の吸収型近赤外線フィルタ。
【請求項６】
前記吸収型赤外線フィルタリング媒体は厚さが０．１５〜１．５ｍｍである、請求項１に記載の吸収型近赤外線フィルタ。
【請求項７】
前記有機コート層は、中心波長（Ｔ５０）が６３０〜６８０ｎｍにあり、波長範囲７００〜７２５ｎｍにおける平均透過率（Ｔavg）が８％より小さい、請求項１に記載の吸収型近赤外線フィルタ。
【請求項８】
前記有機コート層が、有機色素および重合体を含む、請求項７に記載の吸収型近赤外線フィルタ。
【請求項９】
前記有機コート層の厚さが、０．１〜１０μｍである、請求項７に記載の吸収型近赤外線フィルタ。
【請求項１０】
前記有機色素が、アゾ化合物、ジイミン化合物、ジチオフェノール金属錯体、フタロシアニン系化合物、スクアリリウム系化合物およびシアニン系化合物からなる群から選ばれる少なくとも一つである、請求項８に記載の吸収型近赤外線フィルタ。
【請求項１１】
前記重合体が、ポリエステル、ポリアクリル酸エステル、ポリオレフィン、ポリカーボネート、ポリシクロオレフィンおよびポリビニルブチラールからなる群から選ばれる少なくとも一つである、請求項８に記載の吸収型近赤外線フィルタ。
【請求項１２】
前記第一多層フィルム構造が、赤外線反射多層フィルムまたは紫外線−赤外線反射多層フィルムであり、前記第二多層フィルム構造が、反射防止多層フィルムである、請求項１に記載の吸収型近赤外線フィルタ。
【請求項１３】
前記第一多層フィルム構造が、反射防止多層フィルムであり、前記第二多層フィルム構造が、赤外線反射多層フィルムまたは紫外線−赤外線反射多層フィルムである、請求項１に記載の吸収型近赤外線フィルタ。
【請求項１４】
前記第一多層フィルム構造および第二多層フィルム構造が、それぞれ４〜５０層のフィルムを含む、請求項１に記載の吸収型近赤外線フィルタ。
【請求項１５】
各層のフィルムを形成する素材は、ＴｉＯ2、ＳｉＯ2、Ｙ2Ｏ3、ＭｇＦ2、Ａ１2Ｏ3、Ｂｉ2Ｏ3、Ｇｄ2Ｏ3、ＬａＦ3、Ｎｂ2Ｏ5、ＡｌＦ3、ＰｂＴｅ、Ｓｂ2Ｏ3、ＳｉＯ、ＳｉＮ、Ｔａ2Ｏｓ、ＺｎＳ、ＺｎＳｅ、ＺｒＯ2およびＮａ3ＡｌＦ6からなる群から選ばれる少なくとも一つである、請求項１４に記載の吸収型近赤外線フィルタ。
【請求項１６】
前記第一多層フィルム構造および第二多層フィルム構造の各層のフィルムの素材が、それぞれ、ＴｉＯ2およびＳｉＯ2を交互に積層している、請求項１４に記載の吸収型近赤外線フィルタ。
【請求項１７】
前記第一多層フィルム構造の中心波長が７００〜７３０ｎｍにある、請求項１２に記載の吸収型近赤外線フィルタ。
【請求項１８】
前記第二多層フィルム構造の中心波長が７００〜７３０ｎｍにある、請求項１３に記載の吸収型近赤外線フィルタ。
【請求項１９】
前記第一多層フィルム構造の厚さが０．２〜５μｍであり、前記第二多層フィルム構造の厚さが０．２〜５μｍである、請求項１２に記載の吸収型近赤外線フィルタ。
【請求項２０】
前記第一多層フィルム構造の厚さが０．２〜５μｍであり、前記第二多層フィルム構造の厚さが０．２〜５μｍである、請求項１３に記載の吸収型近赤外線フィルタ。
【請求項２１】
レンズおよび前記レンズの光透過経路に設置された請求項１に記載の吸収型近赤外線フィルタを含むレンズモジュールと、
前記吸収型近赤外線フィルタの前記レンズと反対する側に位置するイメージセンサ素子と、を含むイメージセンサ。
【考案の詳細な説明】
【技術分野】
【０００１】
本考案は、光学素子に関し、特に、イメージセンサに応用できる吸収型近赤外線フィルタに関する。
【背景技術】
【０００２】
一般的に、ヒトの目で感じる可視光の波長の範囲は、約４００〜７００ｎｍの間にある。不可視光は、波長７００〜１２００ｎｍの赤外線、および波長１０〜４００ｎｍの紫外線を含む。赤外線は、ヒトの視覚色に対しては影響を与えていないが、撮影装置、例えば、ビデオカメラ、カメラまたは携帯電話のカメラに対しては、そうではない。通常の撮影レンズは、レンズホルダーの内部に、複数の光学レンズ、フィルタおよびイメージセンサ、例えば、電荷結合素子（ＣＣＤ）または相補型金属酸化物半導体（ＣＭＯＳ）が設置されているため、イメージセンサ素子の感度が高く、光波に対する感応範囲の波長が４００ｎｍ〜１２００ｎｍであり、不可視光における赤外線を捕捉することができる。赤外線が画面表示に影響を及ぼすことを避けるために、イメージセンサ素子の前に、フィルタまたはフィルターレンズをさらに付けることにより、赤外線のイメージセンサ素子への進入を阻止し、画像の色収差現象を補正する必要がある。現在、従来知られているのフィルタは、反射型フィルタおよび吸収型フィルタを含む。
【０００３】
図２Ａに示すように、反射型赤外線フィルタ２は、透明媒体２０、例えば、ガラス、アクリル系（ＰＭＭＡ）および石英と、当該透明媒体２０の対向する二つの表面の上に形成された第一メッキ膜２２および第二メッキ膜２４とを含む。通常、ガラスは入射光に対する透過率（Ｔ％）が９０％以上と高いので、メッキ膜は、波長７００〜１２００ｎｍの赤外線を反射するためのものである。しかしながら、デジタル画像製品のサイズがより軽く、薄く、短く、小さくなったことに伴って、イメージセンサ素子または光学システムが受ける光源の入射角が拡大する。入射角が拡大する場合、反射型赤外線フィルタの５０％透過率（中心波長、またはＴ５０波長とも称す）が大きい偏移が発生し、イメージセンサ素子のホワイトバランスの限界を超えるため、色収差の問題が発生して、５００万画素以上のレンズに応用することができない。
【０００４】
具体的には、反射型フィルタをイメージセンサに応用する場合、入射角が小さい（例えば、入射角０度）光は、イメージセンサ素子の中央部に入射し、入射角が大きい（例えば、入射角３０度）光は、イメージセンサ素子の周辺部に入射する。よって、イメージセンサ素子の受光面の位置の相異により、入射光の分光透過率の曲線特性も変化するため、画像の中央部と周辺部の色調が異なる現象、すなわち、色収差の問題が発生する。図２Ｂに示すように、通常の反射型フィルタの上のメッキ膜のＴ５０波長は６５０ｎｍ（入射角０度）であるが、入射角が０度〜３０度の場合は、短い波長の方へ３０ｎｍに偏移する差値がある。赤光の範囲での色収差が既に相当酷いため、もし、メッキ膜のＴ５０波長が長い波長の方へ移動すると、赤外光バンドのゴーストがより消せなくなる。
【０００５】
例えば、図２Ｃに示すように、入射光Ｌが反射型赤外線フィルタ２に通過した後、反射型赤外線フィルタ２により全て赤外線を反射させることができないため、一部の赤外線Ｔは依然として前記フィルタ２を通過して、イメージセンサ素子２００に赤外線を感知させ、また、赤外線Ｔがフィルタ２とイメージセンサ素子２００との間に繰り返し反射して、形成される画像にはフレアおよびゴーストが生じる。よって、反射型フィルタのメッキ膜のＴ５０波長は、長い波長の方へ移動できないものの、赤光波の色収差の問題を引き起こす。
【０００６】
反射型フィルタの欠点を改善するために、吸収型赤外線フィルタにおいては、吸収型赤外線フィルタリング媒体として、青色ガラスを採用する。台湾特許公開第２００９２０７０９号公報（特許文献１）および台湾特許公開第２０１２００４８５号公報（特許文献２）に開示されているように、青色ガラス自体は、赤光の波長を吸収し、透過率が低いという特性を有する素材である。図３Ａに示すように、吸収型赤外線フィルタは、吸収型赤外線フィルタリング媒体３０と、その二つの表面の上に形成された第一メッキ膜３２および相対する第二メッキ膜３４とを含む。吸収型赤外線フィルタの異なる角度（０度および３０度）の分光透過率（Ｔ％）の曲線は、図３Ｂに示すように、原反（すなわち、青色ガラス自体）のＴ５０波長が６４３ｎｍであり、そのメッキ膜のＴ５０波長が６９０ｎｍ（入射角は０度）であり、また、入射角が０度〜３０度である場合の色収差は６〜１０ｎｍに減少された。しかしながら、この吸収型赤外線フィルタの２０％透過率（Ｔ２０波長）の６５０〜７００ｎｍの範囲での色収差は有効に改善されていなかった。よって、メッキ膜のＴ５０波長を長い波長の方へ移動させ最も好ましい波長範囲とすることもできなかった。
【先行技術文献】
【特許文献】
【０００７】
【特許文献１】台湾特許公開第２００９２０７０９号公報
【特許文献２】台湾特許公開第２０１２００４８５号公報
【考案の概要】
【考案が解決しようとする課題】
【０００８】
したがって、如何にして、イメージセンサ素子により像形成する時に、ゴーストおよび多角度の色収差などの問題の発生を回避して、メッキ膜のＴ５０波長を長い波長の方へ移動させ、０度および３０度で移動させる際に、フィルタのスペクトルでの可視光透過率の全体面積に影響を与えず、色がより飽和した画像を得るかは、現在解決すべき課題である。
【課題を解決するための手段】
【０００９】
本考案は、対向する第一表面および第二表面を有する吸収型赤外線フィルタリング媒体と、前記吸収型赤外線フィルタリング媒体の第一表面の上に形成されており、赤外線を吸収する有機コート層と、前記有機コート層の前記吸収型赤外線フィルタリング媒体と反対する側の面に形成されている第一多層フィルム構造と、前記吸収型赤外線フィルタリング媒体の第二表面の上に形成された第二多層フィルム構造とを含む、吸収型近赤外線フィルタを提供する。
【００１０】
さらに、本考案は、レンズおよび前記レンズの光透過経路に設置された請求項１に記載の吸収型近赤外線フィルタを含むレンズモジュールと、前記吸収型近赤外線フィルタの前記レンズと反対する側に位置するイメージセンサ素子と、を含む、イメージセンサを提供する。
【考案の効果】
【００１１】
本考案の吸収型近赤外線フィルタによれば、メッキ膜構造と吸収型赤外線フィルタリング媒体との間に有機コート層を形成することで、波長６８０〜７３０ｎｍにおける光透過率を有効に減少させ、メッキ膜構造と組み合わせることで、色収差を減少させるため、ゴーストの発生の問題を解決することができる。
【図面の簡単な説明】
【００１２】
【図１Ａ】図１Ａは本考案の吸収型近赤外線フィルタの構造模式図である。
【図１Ｂ】図１Ｂは各種類のフィルタリング媒体の分光透過率（Ｔ％）の曲線を示す図である。
【図１Ｃ】図１Ｃは本考案の吸収型近赤外線フィルタについて、異なる角度（０度および３０度）で、メッキ膜の０度中心波長が７１０ｎｍである場合の分光透過率（Ｔ％）の曲線を示す図である。
【図１Ｄ】図１Ｄは本考案のイメージセンサの構造模式図である。
【図２Ａ】図２Ａは反射型赤外線フィルタの構造模式図である。
【図２Ｂ】図２Ｂは本考案の反射型近赤外線フィルタについて、メッキした後の異なる角度（０度および３０度）で、メッキ膜の０度中心波長が６５０ｎｍである場合の分光透過率（Ｔ％）の曲線を示す図である。
【図２Ｃ】図２Ｃは反射型赤外線フィルタのイメージセンサへの応用を模式的に示した図である。
【図３Ａ】図３Ａは従来の吸収型赤外線フィルタの模式図である。
【図３Ｂ】図３Ｂは従来の吸収型赤外線フィルタについて、メッキした後の異なる角度（０度および３０度）で、メッキ膜の０度中心波長が６９０ｎｍである場合の分光透過率（Ｔ％）の曲線を示す図である。
【図３Ｃ】図３Ｃは従来の吸収型赤外線フィルタについて、メッキした後の異なる角度（０度および３０度）で、メッキ膜の０度中心波長が７１０ｎｍである場合の分光透過率（Ｔ％）の曲線を示す図である。
【考案を実施するための形態】
【００１３】
以下の詳しい説明と例示的な実施態様により、本考案を理解することができる。それらの説明および実施態様は、例示として本考案を説明するためのものであり、本考案を限定するためのものではない。
【００１４】
本明細書に添付されている図面で表される構造、割合、サイズなどは、いずれも、明細書に開示されている内容に合わせて、当業者に理解と読解させるためのものであり、本考案の実施条件を限定するためのものではないので、いずれの構造の修飾、割合関係の変化、またはサイズの調整も、本考案により生じる効果および達成する目的に影響を及ぼさない限り、本考案に開示されている技術内容の範囲内に含まれる。また、本明細書に用いられる「第一」、「第二」、「上」および「一」などの用語は、単に陳述を明瞭にさせるための用語であり、本考案の実施範囲を限定するためのものではなく、その相対関係の変化または調整は、技術的内容を実際変更していない限り、本考案の実施範囲に含まれるものとする。
【００１５】
図１Ａは、本考案の一つの実施態樣である。図１Ａに示すように、吸収型近赤外線フィルタ１は、対向する第一表面１０ａおよび第二表面１０ｂを有する吸収型赤外線フィルタリング媒体１０と、前記吸収型赤外線フィルタリング媒体１０の第一表面１０ａの上に形成され、赤外線を吸収する有機コート層１２と、前記有機コート層１２の上に形成され、前記有機コート層１２を前記第一多層フィルム構造１４と吸収型赤外線フィルタリング媒体１０との間に位置させた第一多層フィルム構造１４と、前記吸収型赤外線フィルタリング媒体１０の第二表面１０ｂの上に形成された第二多層フィルム構造１６とを含む。
【００１６】
本考案の一つの実施態樣において、吸収型赤外線フィルタリング媒体の素材はガラスである。具体的には、前記ガラスは、フルオロホスフェート系赤外線フィルタリングガラス、またはホスフェート系赤外線フィルタリングガラスである。ホスフェート系赤外線フィルタリングガラスは、主にＰ2Ｏ5を含み、他の成分としては、例えば、Ａｌ2Ｏ3、ＣｕＯ、ＳｉＯ2、ＭｇＯ、ＣａＯ、Ｋ2Ｏ、ＢａＯ、Ｌｉ2Ｏ、Ｎｂ2Ｏ5、ＺｎＯが挙げられる。一つの具体的な実施態様において、前記ホスフェート系赤外線フィルタリングガラスは、主に４０〜７５％のＰ2Ｏ5、１０〜２８％のＡｌ2Ｏ3、および３〜８．５％のＣｕＯを含む。
【００１７】
フルオロホスフェート系赤外線フィルタリングガラスは、金属フッ化物、例えば、ＡｌＦ3、ＮａＦ、ＭｇＦ2、ＣａＦ2、ＳｒＦ2およびＢａＦ2をさらに含む。一つの具体的な実施態様において、前記フルオロホスフェート系赤外線フィルタリングガラスは、Ｐ2Ｏ5、ＣｕＯと、ＡｌＦ3、ＮａＦ、ＭｇＦ2、ＣａＦ2、ＳｒＦ2およびＢａＦ2からなる群から選ばれる少なくとも一つのフッ化物とを含む。前記吸収型赤外線フィルタリング媒体は、必要に応じて、切断、研磨、ポリシング、冷間加工などの加工プロセスによって処理される。さらに、前記吸収型赤外線フィルタリング媒体は、通常、０．１５〜１．５ｍｍの厚さを有する。
【００１８】
本考案において、前記有機コート層は、赤外線吸収特性を有する有機色素の重合体を、前記吸収型赤外線フィルタリング媒体１０の第一表面１０ａの上に成膜することにより、形成される。操作する際、前記重合体を溶媒に溶解または分散することにより、コーティング液を調製し、その中に有機色素を添加し、前記コーティング液をそのまま基材の上に塗布した後、乾燥させ、有機コート層を形成することができる。コーティング方法としては、例えば、スピンコート法、グラビアロールコート法、スプレーコート法、カーテンコーターコート法、エアーナイフコート法、ブレードコート法、リバースロールコート法などの周知のコーティング方法が挙げられる。一つの具体的な実施態様において、スピンコート法を用いて有機コート層を形成する。さらに、有機コート層の厚さは、好ましくは０．１〜１０μｍであり、より好ましくは２μｍである。
【００１９】
本考案の一つの具体的な実施態様において、有機コート層は、有機色素および重合体を含有する。前記有機色素は、アゾ化合物、ジイミン化合物、ジチオフェノール金属錯体、フタロシアニン系化合物、スクアリリウム系化合物およびシアニン系化合物からなる群から選ばれる少なくとも一つである。また、異なる有機色素を選択して用いることにより、異なる波長範囲の光放射を吸収することができる。前記有機コート層の重合体は、溶解または分散された有機色素を保持する必要があり、また、透明誘電体である必要もある。前記重合体の材料としては、ポリエステル、ポリアクリル酸エステル、ポリオレフィン、ポリカーボネート、ポリシクロオレフィン、ポリウレタン、ポリエーテルおよびポリビニルブチラールからなる群から選ばれる少なくとも一つであってもよい。また、架橋可能な重合体を選択して用いることが好ましく、例えば、元々架橋不可能な重合体を、架橋可能な官能基を有するように変性することにより、架橋可能な重合体を形成する。もう一つの具体的な実施態様において、有機コート層は、硬化剤、例えば、トルエンジイソシアネート（ＴＤＩ）をさらに含んでおり、例えば、有機コート層の固形分含有量に基づいて、硬化剤の含有量が０．１ｗｔ％である。
【００２０】
コーティング液に含まれる有機溶媒の選択について、特に限定されていないが、上記有機色素および上記重合体を均一に溶解または分散することができるものであればよく、適切な溶媒としては、例えば、イソプロピルアルコールのようなアルコール系、アセトン、メチルエチルケトン、メチルイソブチルケトン、シクロペンタノン、シクロヘキサノンおよびジアセトンアルコールなどのようなケトン系、酢酸エチル、酢酸ブチル、酢酸メトキシエチル、アクリル酸エチルおよびアクリル酸ブチルのようなエステル系、２,２,３,３−テトラフルオロプロパノールのようなフッ化アルコール系、ヘキサン、ベンゼン、トルエンおよびキシレンのような炭化水素系、ジクロロメタン、ジクロロエタンおよびクロロホルムのような塩化炭化水素系を含む。これらの有機溶媒は、単独であるいは混合して使用することができる。
有機色素および上記重合体を均一に有機溶媒に溶解または分散させるために、加温下で撹拌、分散、粉砕するなどの方法を採用することができる。
【００２１】
コーティング液を塗布した後、硬化を行う。硬化方法としては、紫外光による硬化または熱風による硬化、加熱器による硬化およびベーキングなどの周知の硬化方法を採用することができる。硬化温度は、異なる溶媒に応じて調整することができる。一つの具体的な実施態様において、１００〜１４０℃（±２℃）であることが好ましく、硬化温度を良好な精度で±２℃の範囲内に温度コントロールすることが好ましく、また、硬化時間は、コーティング液の溶媒またはその塗布量に応じて調整することができるが、好ましくは３０分間である。
【００２２】
本考案において、さらに、第一多層フィルム構造１４および第二多層フィルム構造１６を含む。前記第一多層フィルム構造１４は、前記有機コート層１２の上に形成され、前記有機コート層１２を前記第一多層フィルム構造１４と吸収型赤外線フィルタリング媒体１０との間に位置させる。第二多層フィルム構造１６は、前記吸収型赤外線フィルタリング媒体１０の第二表面１０ｂの上に形成される。
【００２３】
前記の多層フィルム構造は、赤外線反射多層フィルム、紫外線−赤外線反射多層フィルム、または反射防止多層フィルムであってもよい。作製において、異なる折射率、異なる層数および厚さを設定することにより、分光透過率特性などの光学特性を調整することができる。例えば、高折射率の材料および低折射率の材料を用いて、交互に積層する。多層フィルム構造として、積層の層数は、通常、４〜５０層であり、すなわち、前記第一多層フィルム構造１４または前記第二多層フィルム構造１６がそれぞれ１０〜３０層のフィルムを含む。赤外線反射多層フィルムまたは紫外線−赤外線反射多層フィルムとして、積層の厚さは０．２〜５μｍである。反射防止多層フィルムとして、積層厚さは０．２〜５μｍである。通常、前記第一多層フィルム構造１４および前記第二多層フィルム構造１６は、一方が厚く、もう一方が薄くという厚さ関係を有するが、薄い層は反射防止多層フィルムであることが好ましい。よって、第一多層フィルム構造１４の厚さは、第二多層フィルム構造１６の厚さより大きくまたは小さくなってもよく、その厚さは、形成される性質、例えば、赤外線反射多層フィルム、紫外線−赤外線反射多層フィルム、または反射防止多層フィルムの性質により設定することができる。
【００２４】
一つの具体的な実施態様において、多層フィルム構造の実施形態は、気相成膜法で、有機コート層の上におよび／または吸収型赤外線フィルタリング媒体の第二表面の上に形成される。前記気相成膜法としては、周知のメッキ膜方法、例えば、スパッタリング、イオン化蒸着、電子線蒸着および化学蒸着などの各種の真空メッキ方法の一つまたはそれらの組み合わせを利用することができ、好ましくは、電子銃蒸着とイオン補助メッキ方法とを組み合わせて成膜する。
【００２５】
一つの具体的な実施態様において、各層のフィルムを形成する素材は、ＴｉＯ2、ＳｉＯ2、Ｙ2Ｏ3、ＭｇＦ2、Ａ１2Ｏ3、Ｎｂ2Ｏ5、ＡｌＦ3、Ｂｉ2Ｏ3、Ｇｄ2Ｏ3、ＬａＦ3、ＰｂＴe、Ｓｂ2Ｏ3、ＳｉＯ、ＳｉＮ、Ｔａ2Ｏｓ、ＺｎＳ、ＺｎＳｅ、ＺｒＯ2およびＮａ3ＡｌＦ6からなる群から選ばれる少なくとも一つである。一つの具体的な実施態様において、ＴｉＯ2とＳｉＯ2を使用して交互に積層してなる。前記の説明によれば、一つの具体的な実施態様において、前記第一多層フィルム構造１４は、赤外線反射多層フィルムまたは紫外線−赤外線反射多層フィルムであり、かつ、前記第二多層フィルム構造１６は、反射防止多層フィルムである。あるいは、前記第一多層フィルム構造１４は、反射防止多層フィルムであり、かつ、前記第二多層フィルム構造１６は、赤外線反射多層フィルムまたは紫外線−赤外線反射多層フィルムである。
上記の層以外、さらに、防湿層、帯電防止層、電磁波シート層、選択的吸収フィルタ層、プライマー層または保護層、およびそれらの組み合わせを形成することができる。
【実施例】
【００２６】
本考案の一つの実施態樣は、以下の工程により製造された。まず、Ｔ５０が６３０〜６８０ｎｍにあり、波長の範囲７００〜７２５ｎｍにおける平均透過率（Ｔavg）が８％より小さい有機コート層材料を、スピンコート法により吸収型赤外線フィルタリング媒体の上に均一に塗布し、この有機コート層材料を１４０℃（±２℃）で３０分間加熱硬化して、厚さが２μｍの有機コート層を形成した。続いて、電子銃蒸着とイオン補助メッキとを組み合わせる方法により、有機コート層の上に第一多層フィルム構造を形成して、前記吸収型赤外線フィルタリング媒体の第二表面の上に第二多層フィルム構造を形成した。ここで、前記の第一多層フィルム構造は、ＴｉＯ2およびＳｉＯ2を用いて、１０〜２００ｎｍの厚さで交替的に蒸着して得られた合計層数２４層、合計厚さ２６００ｎｍの第一多層フィルムであり、前記の第二多層フィルム構造は、ＴｉＯ2およびＳｉＯ2を用いて、１０〜２００ｎｍの厚さで交替的に蒸着して得られた合計層数１８層、合計厚さ２３００ｎｍの第二多層フィルムであった。
【００２７】
本考案のもう一つの実施態樣において、上記方法のように、まず、前記吸収型赤外線フィルタリング媒体の第二表面に第二多層フィルム構造を形成した後、有機コート層材料をスピンコート法により吸収型赤外線フィルタ媒体の第一表面の上に塗布し、１４０℃（±２℃）でこの有機コート層材料を３０分間加熱乾燥させ、有機コート層を形成することもできる。最後に、有機コート層の上に蒸着法で第一多層フィルム構造を形成する。
【００２８】
図１Ｂは、各種類のフィルタリング媒体の分光透過率（Ｔ％）の曲線を示す図であり、前記曲線は、Ｈｉｔａｃｈｉ−Ｕ４１００角度可変分光光度計により測定された。従来の透明媒体は、９０％以上の全波長透過率を有し、吸収型赤外線フィルタリング媒体は、６５０〜１２００ｎｍにおいても４０％の透過率を有し、有機コート層は、７００ｎｍにおいて８％以下の透過率を有するが、波長８５０〜１２００ｎｍにおける光を吸収しない。本考案の吸収型赤外線フィルタリング媒体と有機コート層とを組み合わせば、波長７００ｎｍにおける透過率を有効に減少させ、７００〜１２００ｎｍの赤外光を吸収することができる。
【００２９】
下記の表１は、本考案の図１Ｃの吸収型近赤外線フィルタ、図２Ｂの反射型フィルタ、図３Ｂのメッキ膜の中心波長が６９０ｎｍである従来の吸収型赤外線フィルタ、および図３Ｃのメッキ膜の中心波長が７１０ｎｍｍである従来の吸収型赤外線フィルタの、異なる角度（０度および３０度）でのＴ５０、Ｔ２０波長および透過率のデータを比較した。
【００３０】
【表１】
0003206578.tif 000003
【００３１】
図１Ｃは、本考案の吸収型近赤外線フィルタの分光透過率（Ｔ％）の曲線を示す。本考案の吸収型近赤外線フィルタにより、７００〜７２５ｎｍの間にある平均透過率を１％までに減少させ、さらに、有効に波長７００ｎｍにおける透過率の差を３％以下に減少させることができる。また、メッキ膜中心波長を７００〜７３０ｎｍの波長範囲に調整することができ、例えば、図１Ｃに示すように、メッキ膜中心波長が７１０ｎｍにある。また、有機コート層の設置により、０度〜３０度の波長差の問題を有効に減少し、Ｔ５０とＴ２０の０度〜３０度の差値を５ｎｍより小さくして、多角度の色収差問題を改善することに成功した。さらに、赤外線吸収型フィルタリングガラスにより、反射による赤外光ゴーストの問題を解決した。
【００３２】
また、図３Ｃの波長範囲６００〜７００ｎｍにおける色収差の表現は、メッキ膜中心波長を６９０ｎｍに調整した図３Ｂより優れるが、本考案に比べて、その７００〜７２５ｎｍにおける平均透過率が１０．１２までに顕著に増加し、近赤外線の透過・赤外光ゴーストの状況を引き起こす。
【００３３】
また、従来の技術に比べて、本考案の吸収型近赤外線フィルタの７００〜７２５ｎｍにおける平均透過率が低く、赤外光ゴーストの状況を有効に改善することができる。なおかつ、０度と３０度の６００〜７００ｎｍにおける平均透過率の差が小さく、従来技術のフィルタより低い色収差を有することを示し、多角度の色収差の問題を克服することができる。
【００３４】
上記の説明により、本考案は、さらに、イメージセンサを提供する。図１Ｄに示すように、イメージセンサ４は、基板４０と、レンズモジュール４１と、イメージセンサ素子４２と、外ケース体４３とを含む。
【００３５】
前記レンズモジュール４１は、内ケース体４１０と、前記内ケース体４１０に組み込まれたレンズ４１１と、本考案の吸収型近赤外線フィルタ４１２とを含む。そのうち、前記吸収型近赤外線フィルタ４１２は、前記レンズ４１１の光透過経路に設置される。前記イメージセンサ素子４２は、前記レンズモジュール４１の片側に設置される。例えば、前記基板４０の上にワイヤボンド法により結合して電気接続することで、前記吸収型近赤外線フィルタを前記レンズと前記イメージセンサ素子との間に位置させる。
【００３６】
上記の実施例は、本考案の原理およびその効果を例示的に説明するためのものだけであり、本考案を限定するためのものではない。本技術分野に習熟した者であれば、本考案の主旨を逸脱しない範囲において、上記の実施例を修飾と変更することができる。したがって、本考案の主張する権利範囲は、実用新案登録請求の範囲に基づいている。
【符号の説明】
【００３７】
１、３、４１２  吸収型近赤外線フィルタ
１０、３０  吸収型赤外線フィルタリング媒体
１０ａ      第一表面
１０ｂ      第二表面
１２        有機コート層
１４        第一多層フィルム構造
１６        第二多層フィルム構造
２          反射型赤外線フィルタ
２０        透明媒体
２２、３２  第一メッキ膜
２４、３４  第二メッキ膜
２００、４２  イメージセンサ素子
４          イメージセンサ
４０        基板
４１        レンズモジュール
４１０      内ケース体
４１１      レンズ
４３        外ケース体
Ｌ          入射光
Ｔ          赤外線
【図１Ａ】
0003206578.tif 000004
【図１Ｂ】
0003206578.tif 000005
【図１Ｃ】
0003206578.tif 000006
【図１Ｄ】
0003206578.tif 000007
【図２Ａ】
0003206578.tif 000008
【図２Ｂ】
0003206578.tif 000009
【図２Ｃ】
0003206578.tif 000010
【図３Ａ】
0003206578.tif 000011
【図３Ｂ】
0003206578.tif 000012
【図３Ｃ】
0003206578.tif 000013